(57)【要約】  高い上限温度、低い下限温度、小さな粘度、大きな光学異方性、負に大きな誘電率異方性のような特性の少なくとも１つを充足する、またはこれらの特性の少なくとも２つのあいだで適切なバランスを有する調光用液晶組成物、およびこの組成物を含む液晶調光素子を提供することを目的とする。第一成分として負に大きな誘電率異方性を有する特定の化合物を含有し、そして第二成分として高い上限温度または低い下限温度を有する特定の化合物を含有してもよい調光用液晶組成物である。【選択図】  なし【特許請求の範囲】
【請求項１】
第一成分として式（１）で表される化合物の群から選択された少なくとも１つの化合物を含有し、そしてネマチック相および負の誘電率異方性を有する、調光用液晶組成物。
【化１】
2018074018.tif 000018
式（１）において、Ｒ１およびＲ２は独立して、炭素数１から１２のアルキル、炭素数１から１２のアルコキシ、炭素数２から１２のアルケニル、炭素数２から１２のアルケニルオキシ、または少なくとも１つの水素がフッ素または塩素で置き換えられた炭素数１から１２のアルキルであり；環Ａおよび環Ｃは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｂは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルであり；Ｚ１およびＺ２は独立して、単結合、エチレン、カルボニルオキシ、またはメチレンオキシであり；ａは１、２、または３であり、ｂは０または１であり；そしてａとｂとの和は３以下である。
【請求項２】
第一成分として式（１−１）から式（１−２２）で表される化合物の群から選択された少なくとも１つの化合物を含有する、請求項１に記載の調光用液晶組成物。
【化２】
2018074018.tif 000019
【化３】
2018074018.tif 000020
式（１−１）から式（１−２２）において、Ｒ１およびＲ２は独立して、炭素数１から１２のアルキル、炭素数１から１２のアルコキシ、炭素数２から１２のアルケニル、炭素数２から１２のアルケニルオキシ、または少なくとも１つの水素がフッ素または塩素で置き換えられた炭素数１から１２のアルキルである。
【請求項３】
第一成分の割合が１０質量％から９０質量％の範囲である、請求項１または２に記載の調光用液晶組成物。
【請求項４】
第二成分として式（２）で表される化合物の群から選択された少なくとも１つの化合物を含有する、請求項１から３のいずれか１項に記載の調光用液晶組成物。
【化４】
2018074018.tif 000021
式（２）において、Ｒ３およびＲ４は独立して、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルであり；環Ｄおよび環Ｅは独立して、１，４−シクロヘキシレン、１，４−フェニレン、２−フルオロ−１，４−フェニレン、または２，５−ジフルオロ−１，４−フェニレンであり；Ｚ３は、単結合、エチレン、またはカルボニルオキシであり；ｃは１、２、または３である。
【請求項５】
第二成分として式（２−１）から式（２−１３）で表される化合物の群から選択された少なくとも１つの化合物を含有する、請求項１から４のいずれか１項に記載の調光用液晶組成物。
【化５】
2018074018.tif 000022
式（２−１）から式（２−１３）において、Ｒ３およびＲ４は独立して、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルである。
【請求項６】
第二成分の割合が１０質量％から７０質量％の範囲である、請求項４または５に記載の調光用液晶組成物。
【請求項７】
ネマチック相の上限温度（ＮＩ）が９０℃以上である、請求項１から６のいずれか１項に記載の調光用液晶組成物。
【請求項８】
液晶層を有し、前記液晶層が、請求項１から７のいずれか１項に記載の調光用液晶組成物である液晶調光素子。
【請求項９】
前記液晶層が対向する一対の透明基板により挟持され、前記透明基板がガラス板またはアクリル板であり、前記透明基板が透明電極を有し、そして前記透明基板が配向層を有してもよい、請求項８に記載の液晶調光素子。
【請求項１０】
前記液晶層が対向する一対の透明基板により挟持され、前記透明基板が透明電極を有し、前記透明基板は配向層を有してもよく、前記透明基板の一方の裏側には反射板を有する、請求項８に記載の液晶調光素子。
【請求項１１】
直線偏光板により挟持された調光材を有し、前記調光材が第１の液晶配向層用フィルム、液晶層、および第２の液晶配向層用フィルムの積層構造であり、前記第１および第２の液晶配向層用フィルムが、透明プラスチックフィルム基板、透明電極、および配向層を含む、請求項８に記載の液晶調光素子。
【請求項１２】
請求項８から１１のいずれか１項に記載の液晶調光素子を使用する調光窓。
【請求項１３】
請求項８から１１のいずれか１項に記載の液晶調光素子を使用するスマートウィンドウ。
【請求項１４】
請求項１から７のいずれか１項に記載の調光用液晶組成物の、液晶調光素子への使用。
【請求項１５】
請求項１から７のいずれか１項に記載の調光用液晶組成物の、透明基板がプラスチックフィルムである液晶調光素子への使用。
【請求項１６】
請求項１から７のいずれか１項に記載の調光用液晶組成物の、調光窓への使用。
【請求項１７】
請求項１から７のいずれか１項に記載の調光用液晶組成物の、スマートウィンドウへの使用。
【発明の詳細な説明】
【技術分野】
【０００１】
本発明は、調光用液晶組成物および調光機能を有する液晶調光素子に関する。【０００２】
調光素子は、光の透過率を制御する素子である。この素子には、エレクトロクロミック化合物や液晶性化合物が用いられる。液晶性化合物は、電圧を印加することによってその配列を制御することができるので、光シャッターとして用いられる。一例は、液晶性化合物に偏光板やカラーフィルタを組み合わせた液晶表示素子である。他の例は、液晶調光素子である。【０００３】
この液晶調光素子は窓ガラスや部屋の仕切りのような建築材料、車載部品などに使われる。これらの素子には、ガラス基板のような硬質基板に加えて、プラスチックフィルムのような軟質基板が使われる。これらの基板に挟持された液晶組成物では、印加する電圧を調節することによって、液晶分子の配列を変えることができる。この方法によって、液晶組成物を透過する光を制御できるので、液晶調光素子は、調光窓やスマートウィンドウに用いられる（特許文献１および２参照）。【０００４】
このような素子はネマチック相を有する液晶組成物を含有する。この組成物は適切な特性を有する。この組成物の特性を向上させることによって、良好な特性を有する素子を得ることができる。これらの特性における関連を下記の表１にまとめる。組成物の特性を素子に基づいてさらに説明する。ネマチック相の温度範囲は、素子の使用できる温度範囲に関連する。ネマチック相の好ましい上限温度は約９０℃以上であり、そしてネマチック相の好ましい下限温度は約−２０℃以下である。組成物の粘度は素子の応答時間に関連する。光の透過度を制御するためには短い応答時間が好ましい。１ミリ秒でもより短い応答時間が望ましい。したがって、組成物における小さな粘度が好ましい。低い温度における小さな粘度はさらに好ましい。【０００５】
【表１】
2018074018.tif 000002
【０００６】
組成物の光学異方性は、液晶調光素子のヘイズ率に関連する。ヘイズ率は全透過光に対する拡散光の割合である。光を遮断するときは大きなヘイズ率が好ましい。大きなヘイズ率には大きな光学異方性が好ましい。組成物における大きな誘電率異方性は、素子における低いしきい値電圧や小さな消費電力に寄与する。したがって、大きな誘電率異方性が好ましい。組成物における大きな比抵抗は、素子における大きな電圧保持率に寄与する。したがって、初期段階において大きな比抵抗を有する組成物が好ましい。長時間使用したあと、大きな比抵抗を有する組成物が好ましい。光や熱に対する組成物の安定性や耐候性は、素子の寿命に関連する。この安定性や耐候性が良好であるとき、寿命が長い。このような特性は、素子に好ましい。【０００７】
液晶調光素子の一例は、高分子分散型の素子である。ここでは、液晶組成物の液滴が重合体の中に封入され、固定されている（特許文献３参照）。他の例は、液晶組成物を２枚の基板で挟み込んで固定したサンドイッチ型の素子である。後者の型の素子においては、ＶＡモード、ＩＰＳモード、ＦＦＳモードなどのモードを有する場合がある。ＶＡモードを有する液晶調光素子においては負の誘電率異方性を有する組成物が用いられる。ＩＰＳモードまたはＦＦＳモードを有する液晶調光素子においては正または負の誘電率異方性を有する組成物が用いられる。
【先行技術文献】
【特許文献】
【０００８】
【特許文献１】特開平０３−４７３９２号公報
【特許文献２】特開平０８−１８４２７３号公報
【特許文献３】特開平０７−１７５０４５号公報
【発明の概要】
【発明が解決しようとする課題】
【０００９】
本発明の１つの目的は、ネマチック相の高い上限温度、ネマチック相の低い下限温度、小さな粘度、大きな光学異方性、負に大きな誘電率異方性、大きな比抵抗、光に対する高い安定性、熱に対する高い安定性、大きな弾性定数のような特性の少なくとも１つを充足し、調光に適した液晶組成物を提供することである。別の目的は、これらの特性の少なくとも２つのあいだで適切なバランスを有し、調光に適した液晶組成物を提供することである。別の目的は、このような組成物を含有する液晶調光素子を提供することである。別の目的は、短い応答時間、大きな電圧保持率、低いしきい値電圧、大きなヘイズ率、長い寿命のような特性を有する液晶調光素子を提供することである。さらに別の目的は、液晶調光素子を組み込んだ調光窓、スマートウィンドウなどを提供することである。
【課題を解決するための手段】
【００１０】
本発明は、第一成分として式（１）で表される化合物の群から選択された少なくとも１つの化合物を含有し、そしてネマチック相および負の誘電率異方性を有する調光用液晶組成物、およびこの組成物を含有する液晶調光素子に関する。【００１１】
【化１】
2018074018.tif 000003
式（１）において、Ｒ１およびＲ２は独立して、炭素数１から１２のアルキル、炭素数１から１２のアルコキシ、炭素数２から１２のアルケニル、炭素数２から１２のアルケニルオキシ、または少なくとも１つの水素がフッ素または塩素で置き換えられた炭素数１から１２のアルキルであり；環Ａおよび環Ｃは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｂは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルであり；Ｚ１およびＺ２は独立して、単結合、エチレン、カルボニルオキシ、またはメチレンオキシであり；ａは１、２、または３であり、ｂは０または１であり；そしてａとｂとの和は３以下である。
【発明の効果】
【００１２】
本発明の１つの長所は、ネマチック相の高い上限温度、ネマチック相の低い下限温度、小さな粘度、大きな光学異方性、負に大きな誘電率異方性、大きな比抵抗、光に対する高い安定性、熱に対する高い安定性、大きな弾性定数のような特性の少なくとも１つを充足し、調光に適した液晶組成物を提供することである。別の長所は、これらの特性の少なくとも２つのあいだで適切なバランスを有し、調光に適した液晶組成物を提供することである。別の長所は、このような組成物を含有する液晶調光素子を提供することである。別の長所は、短い応答時間、大きな電圧保持率、低いしきい値電圧、大きなヘイズ率、長い寿命のような特性を有する液晶調光素子を提供することである。さらに別の長所は、液晶調光素子を組み込んだ調光窓、スマートウィンドウなどを提供することである。
【発明を実施するための形態】
【００１３】
この明細書における用語の使い方は次のとおりである。「液晶組成物」および「液晶調光素子」の用語をそれぞれ「組成物」および「素子」と略すことがある。「液晶調光素子」は調光機能を有する液晶パネルおよび液晶モジュールの総称である。「液晶性化合物」は、ネマチック相、スメクチック相などの液晶相を有する化合物および液晶相を有しないが、ネマチック相の温度範囲、粘度、誘電率異方性のような特性を調節する目的で組成物に混合される化合物の総称である。この化合物は、例えば１，４−シクロヘキシレンや１，４−フェニレンのような六員環を有し、その分子構造は棒状（rod like）である。「重合性化合物」は、組成物中に重合体を生成させる目的で添加する化合物である。アルケニルを有する液晶性化合物は、その意味では重合性ではない。
【００１４】
液晶組成物は、複数の液晶性化合物を混合することによって調製される。この組成物に、光学活性化合物、酸化防止剤、紫外線吸収剤、色素、消泡剤、重合性化合物、重合開始剤、重合禁止剤、極性化合物のような添加物が必要に応じて添加される。液晶性化合物の割合は、添加物を添加した場合であっても、添加物を含まない液晶組成物の質量に基づいた質量百分率（質量％）で表される。添加物の割合は、添加物を含まない液晶組成物の質量に基づいた質量百分率（質量％）で表される。すなわち、液晶性化合物や添加物の割合は、液晶性化合物の全質量に基づいて算出される。質量百万分率（ｐｐｍ）が用いられることがある。重合開始剤および重合禁止剤の割合は、例外的に重合性化合物の質量に基づいて表される。
【００１５】
「ネマチック相の上限温度」を「上限温度」と略すことがある。「ネマチック相の下限温度」を「下限温度」と略すことがある。「比抵抗が大きい」は、組成物が初期段階において大きな比抵抗を有し、そして長時間使用したあと、大きな比抵抗を有することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子の特性が経時変化試験によって検討されることがある。「誘電率異方性を上げる」の表現は、誘電率異方性が正である組成物のときは、その値が正に増加することを意味し、誘電率異方性が負である組成物のときは、その値が負に増加することを意味する。
【００１６】
式（１）で表される化合物を「化合物（１）」と略すことがある。式（１）で表される化合物の群から選択された少なくとも１つの化合物を「化合物（１）」と略すことがある。「化合物（１）」は、式（１）で表される１つの化合物、２つの化合物の混合物、または３つ以上の化合物の混合物を意味する。他の式で表される化合物についても同様である。「少なくとも１つの‘Ａ’」の表現は、‘Ａ’の数は任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できる。このルールは、「少なくとも１つの‘Ａ’が、‘Ｂ’で置き換えられた」の表現にも適用される。
【００１７】
「少なくとも１つの−ＣＨ２−は−Ｏ−で置き換えられてもよい」のような表現がこの明細書で使われる。この場合、−ＣＨ２−ＣＨ２−ＣＨ２−は、隣接しない−ＣＨ２−が−Ｏ−で置き換えられることによって−Ｏ−ＣＨ２−Ｏ−に変換されてもよい。しかしながら、隣接した−ＣＨ２−が−Ｏ−で置き換えられることはない。この置き換えでは−Ｏ−Ｏ−ＣＨ２−（ペルオキシド）が生成するからである。すなわち、この表現は、「１つの−ＣＨ２−は−Ｏ−で置き換えられてもよい」と「少なくとも２つの隣接しない−ＣＨ２−は−Ｏ−で置き換えられてもよい」の両方とを意味する。このルールは、−Ｏ−への置き換えだけでなく、−ＣＨ＝ＣＨ−や−ＣＯＯ−のような二価基への置き換えにも適用される。
【００１８】
成分化合物の化学式において、末端基Ｒ１の記号を複数の化合物に用いる。これらの化合物において、任意の２つのＲ１が表す２つの基は同一であってもよく、または異なってもよい。例えば、化合物（１−１）のＲ１がエチルであり、化合物（１−２）のＲ１がエチルであるケースがある。化合物（１−１）のＲ１がエチルであり、化合物（１−２）のＲ１がプロピルであるケースもある。このルールは、他の末端基などの記号にも適用される。式（１）において、添え字‘ａ’が２のとき、２つの環Ａが存在する。この化合物において、２つの環Ａが表す２つの基は、同一であってもよく、または異なってもよい。このルールは、添え字‘ａ’が２より大きいとき、任意の２つの環Ａにも適用される。このルールは、他の記号にも適用される。
【００１９】
六角形で囲んだＡ、Ｂ、Ｃ、Ｄなどの記号はそれぞれ環Ａ、環Ｂ、環Ｃ、環Ｄなどの環に対応し、六員環、縮合環などの環を表す。「環Ａおよび環Ｂは独立して、Ｘ、Ｙ、またはＺである」の表現では、主語が複数であるから、「独立して」を用いる。主語が「環Ａ」であるときは、主語が単数であるから「独立して」を用いない。「環Ａ」が複数の式で使われる場合には、「同一であってもよく、または異なってもよい」のルールが「環Ａ」に適用される。他の基についても同様である。
【００２０】
２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、環から２つの水素を除くことによって生成した、左右非対称な二価基にも適用される。このルールは、カルボニルオキシ（−ＣＯＯ−または−ＯＣＯ−）のような二価の結合基にも適用される。
【００２１】
【化２】
2018074018.tif 000004
【００２２】
液晶性化合物のアルキルは、直鎖状または分岐状であり、環状アルキルを含まない。直鎖状アルキルは、分岐状アルキルよりも好ましい。これらのことは、アルコキシ、アルケニルなどの末端基についても同様である。１，４−シクロヘキシレンに関する立体配置は、上限温度を上げるためにシスよりもトランスが好ましい。
【００２３】
本発明は、下記の項などである。
【００２４】
項１．  第一成分として式（１）で表される化合物の群から選択された少なくとも１つの化合物を含有し、そしてネマチック相および負の誘電率異方性を有する調光用液晶組成物。
【００２５】
【化３】
2018074018.tif 000005
【００２６】
式（１）において、Ｒ１およびＲ２は独立して、炭素数１から１２のアルキル、炭素数１から１２のアルコキシ、炭素数２から１２のアルケニル、炭素数２から１２のアルケニルオキシ、または少なくとも１つの水素がフッ素または塩素で置き換えられた炭素数１から１２のアルキルであり；環Ａおよび環Ｃは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｂは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルであり；Ｚ１およびＺ２は独立して、単結合、エチレン、カルボニルオキシ、またはメチレンオキシであり；ａは１、２、または３であり、ｂは０または１であり；そしてａとｂとの和は３以下である。
【００２７】
項２．  第一成分として式（１−１）から式（１−２２）で表される化合物の群から選択された少なくとも１つの化合物を含有する、項１に記載の調光用液晶組成物。
【００２８】
【化４】
2018074018.tif 000006
【００２９】
【化５】
2018074018.tif 000007
【００３０】
式（１−１）から式（１−２２）において、Ｒ１およびＲ２は独立して、炭素数１から１２のアルキル、炭素数１から１２のアルコキシ、炭素数２から１２のアルケニル、炭素数２から１２のアルケニルオキシ、または少なくとも１つの水素がフッ素または塩素で置き換えられた炭素数１から１２のアルキルである。
【００３１】
項３．  第一成分の割合が１０質量％から９０質量％の範囲である、項１または２に記載の調光用液晶組成物。
【００３２】
項４．  第二成分として式（２）で表される化合物の群から選択された少なくとも１つの化合物を含有する、項１から３のいずれか１項に記載の調光用液晶組成物。
【００３３】
【化６】
2018074018.tif 000008
【００３４】
式（２）において、Ｒ３およびＲ４は独立して、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルであり；環Ｄおよび環Ｅは独立して、１，４−シクロヘキシレン、１，４−フェニレン、２−フルオロ−１，４−フェニレン、または２，５−ジフルオロ−１，４−フェニレンであり；Ｚ３は、単結合、エチレン、またはカルボニルオキシであり；ｃは１、２、または３である。
【００３５】
項５．  第二成分として式（２−１）から式（２−１３）で表される化合物の群から選択された少なくとも１つの化合物を含有する、項１から４のいずれか１項に記載の調光用液晶組成物。
【００３６】
【化７】
2018074018.tif 000009
【００３７】
式（２−１）から式（２−１３）において、Ｒ３およびＲ４は独立して、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルである。
【００３８】
項６．  第二成分の割合が１０質量％から７０質量％の範囲である、項４または５に記載の調光用液晶組成物。
【００３９】
項７．  ネマチック相の上限温度（ＮＩ）が９０℃以上である、項１から６のいずれか１項に記載の調光用液晶組成物。
【００４０】
項８．  液晶層を有し、前記液晶層が、項１から７のいずれか１項に記載の調光用液晶組成物である液晶調光素子。
【００４１】
項９．  前記液晶層が対向する一対の透明基板により挟持され、前記透明基板がガラス板またはアクリル板であり、前記透明基板が透明電極を有し、そして前記透明基板が配向層を有してもよい、項８に記載の液晶調光素子。
【００４２】
項１０．  前記液晶層が対向する一対の透明基板により挟持され、前記透明基板が透明電極を有し、前記透明基板は配向層を有してもよく、前記透明基板の一方の裏側には反射板を有する、項８に記載の液晶調光素子。
【００４３】
項１１．  直線偏光板により挟持された調光材を有し、前記調光材が第１の液晶配向層用フィルム、液晶層、および第２の液晶配向層用フィルムの積層構造であり、前記第１および第２の液晶配向層用フィルムが、透明プラスチックフィルム基板、透明電極、および配向層を含む、項８に記載の液晶調光素子。
【００４４】
項１２．  項８から１１のいずれか１項に記載の液晶調光素子を使用する調光窓。
【００４５】
項１３．  項８から１１のいずれか１項に記載の液晶調光素子を使用するスマートウィンドウ。
【００４６】
項１４．  項１から７のいずれか１項に記載の調光用液晶組成物の、液晶調光素子への使用。
【００４７】
項１５．  項１から７のいずれか１項に記載の調光用液晶組成物の、透明基板がプラスチックフィルムである液晶調光素子への使用。
【００４８】
項１６．  項１から７のいずれか１項に記載の調光用液晶組成物の、調光窓への使用。
【００４９】
項１７．  項１から７のいずれか１項に記載の調光用液晶組成物の、スマートウィンドウへの使用。
【００５０】
本発明は、次の項も含む。（ａ）一対の透明基板の少なくとも一方に透明電極と配向層とを形成する工程と、前記配向層を内側にして前記一対の透明基板を対向させる工程と、前記一対の透明基板の間に、前記調光用液晶組成物を充填する工程とを含む、液晶調光素子の製造方法。この製造方法において、透明基板はガラス、アクリル板のような硬質素材であってもよく、またはプラスチックフィルムのような軟質素材であってもよい。（ｂ）一対の透明基板の間に、前記調光用液晶組成物を有する液晶調光素子を挟持する工程を含む、調光窓の製造方法。（ｃ）一対の透明基板の間に、前記調光用液晶組成物を有する液晶調光素子を挟持する工程を含む、スマートウィンドウの製造方法。このような製造方法によって、短い応答時間、大きな電圧保持率、低いしきい値電圧、大きなヘイズ率、長い寿命のような特性を有する調光窓およびスマートウィンドウを得ることができる。
【００５１】
本発明の液晶調光素子に使われる組成物を次の順で説明する。第一に、組成物の構成を説明する。第二に、成分化合物の主要な特性、およびこの化合物が組成物に及ぼす主要な効果を説明する。第三に、組成物における成分の組み合せ、成分の好ましい割合およびその根拠を説明する。第四に、成分化合物の好ましい形態を説明する。第五に、好ましい成分化合物を示す。第六に、組成物に添加してもよい添加物を説明する。第七に、成分化合物の合成法を説明する。最後に、組成物の用途を説明する。
【００５２】
第一に、組成物の構成を説明する。この組成物は、複数の液晶性化合物を含有する。この組成物は、添加物を含有してもよい。添加物は、光学活性化合物、酸化防止剤、紫外線吸収剤、色素、消泡剤、重合性化合物、重合開始剤、重合禁止剤、極性化合物などである。添加物は光や熱に対する安定性の観点から少ない方が好ましい。この化合物の好ましい割合は、５質量％以下であり、さらに好ましい割合は０質量％である。この組成物は、液晶性化合物の観点から組成物Ａと組成物Ｂに分類される。組成物Ａは、化合物（１）および化合物（２）から選択された液晶性化合物の他に、その他の液晶性化合物、添加物などをさらに含有してもよい。「その他の液晶性化合物」は、化合物（１）および化合物（２）とは異なる液晶性化合物である。このような化合物は、特性をさらに調整する目的で組成物に混合される。
【００５３】
組成物Ｂは、実質的に化合物（１）および化合物（２）から選択された液晶性化合物のみからなる。「実質的に」は、組成物Ｂが添加物を含有してもよいが、その他の液晶性化合物を含有しないことを意味する。組成物Ｂは組成物Ａに比較して成分の数が少ない。コストを下げるという観点から、組成物Ｂは組成物Ａよりも好ましい。その他の液晶性化合物を混合することによって特性をさらに調整できるという観点から、組成物Ａは組成物Ｂよりも好ましい。
【００５４】
第二に、成分化合物の主要な特性、およびこの化合物が組成物や素子に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、記号０（ゼロ）は、極めて小さいことを意味する。
【００５５】
【表２】
2018074018.tif 000010
【００５６】
成分化合物が組成物の特性に及ぼす主要な効果は次のとおりである。化合物（１）は、誘電率異方性を上げる。化合物（２）は、上限温度を上げる、または下限温度を下げる。
【００５７】
第三に、組成物における成分の組み合わせ、成分の好ましい割合およびその根拠を説明する。組成物における成分の好ましい組み合わせは、第一成分＋第二成分である。
【００５８】
第一成分の好ましい割合は、誘電率異方性を上げるために約１０質量％以上であり、下限温度を下げるために約９０質量％以下である。さらに好ましい割合は約１５質量％から約８５質量％の範囲である。特に好ましい割合は約２０質量％から約８０質量％の範囲である。
【００５９】
第二成分の好ましい割合は、上限温度を上げる、または下限温度を下げるために約１０質量％以上であり、誘電率異方性を上げるために約７０質量％以下である。さらに好ましい割合は約１５質量％から約６５質量％の範囲である。特に好ましい割合は約２０質量％から約６０質量％の範囲である。
【００６０】
第四に、成分化合物の好ましい形態を説明する。式（１）および式（２）において、Ｒ１およびＲ２は独立して、炭素数１から１２のアルキル、炭素数１から１２のアルコキシ、炭素数２から１２のアルケニル、炭素数２から１２のアルケニルオキシ、または少なくとも１つの水素がフッ素または塩素で置き換えられた炭素数１から１２のアルキルである。好ましいＲ１またはＲ２は、光や熱に対する安定性を上げるために炭素数１から１２のアルキルであり、誘電率異方性を上げるために炭素数１から１２のアルコキシである。Ｒ３およびＲ４は独立して、炭素数１から１２のアルキル、炭素数１から１２のアルコキシ、炭素数２から１２のアルケニル、少なくとも１つの水素がフッ素または塩素で置き換えられた炭素数１から１２のアルキル、または少なくとも１つの水素がフッ素または塩素で置き換えられた炭素数２から１２のアルケニルである。好ましいＲ３またはＲ４は、上限温度を上げる、または下限温度を下げるために炭素数２から１２のアルケニルであり、光や熱に対する安定性を上げるために炭素数１から１２のアルキルである。
【００６１】
好ましいアルキルは、メチル、エチル、プロピル、ブチル、ペンチル、ヘキシル、ヘプチル、またはオクチルである。さらに好ましいアルキルは、下限温度を下げるためにメチル、エチル、プロピル、ブチル、またはペンチルである。
【００６２】
好ましいアルコキシは、メトキシ、エトキシ、プロポキシ、ブトキシ、ペンチルオキシ、ヘキシルオキシ、またはヘプチルオキシである。さらに好ましいアルコキシは、下限温度を下げるためにメトキシまたはエトキシである。
【００６３】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、下限温度を下げるために、ビニル、１−プロペニル、３−ブテニル、または３−ペンテニルである。これらのアルケニルにおける−ＣＨ＝ＣＨ−の好ましい立体配置は、二重結合の位置に依存する。下限温度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００６４】
好ましいアルケニルオキシは、ビニルオキシ、アリルオキシ、３−ブテニルオキシ、３−ペンテニルオキシ、または４−ペンテニルオキシである。さらに好ましいアルケニルオキシは、下限温度を下げるために、アリルオキシまたは３−ブテニルオキシである。
【００６５】
少なくとも１つの水素がフッ素または塩素で置き換えられたアルキルの好ましい例は、フルオロメチル、２−フルオロエチル、３−フルオロプロピル、４−フルオロブチル、５−フルオロペンチル、６−フルオロヘキシル、７−フルオロヘプチル、または８−フルオロオクチルである。さらに好ましい例は、誘電率異方性を上げるために２−フルオロエチル、３−フルオロプロピル、４−フルオロブチル、または５−フルオロペンチルである。
【００６６】
少なくとも１つの水素がフッ素または塩素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、下限温度を下げるために２，２−ジフルオロビニルまたは４，４−ジフルオロ−３−ブテニルである。
【００６７】
環Ａおよび環Ｃは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルである。好ましい環Ａまたは環Ｃは、下限温度を下げるために、または上限温度を上げるために、１，４-シクロヘキシレンであり、下限温度を下げるために１，４−フェニレンである。テトラヒドロピラン−２，５−ジイルは、
【００６８】
【化８】
2018074018.tif 000011
または
【００６９】
【化９】
2018074018.tif 000012
であり、好ましくは
【００７０】
【化１０】
2018074018.tif 000013
である。
【００７１】
環Ｂは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルである。好ましい環Ｂは、下限温度を下げるために２，３−ジフルオロ−１，４−フェニレンであり、光学異方性を下げるために２−クロロ−３−フルオロ−１，４−フェニレンであり、誘電率異方性を上げるために７，８−ジフルオロクロマン−２，６−ジイルである。
【００７２】
環Ｄおよび環Ｅは独立して、１，４−シクロヘキシレン、１，４−フェニレン、２−フルオロ−１，４−フェニレン、または２，５−ジフルオロ−１，４−フェニレンである。好ましい環Ｄまたは環Ｅは、上限温度を上げるために、または下限温度を下げるために１，４-シクロヘキシレンであり、下限温度を下げるために１，４−フェニレンである。
【００７３】
Ｚ１およびＺ２は独立して、単結合、エチレン、カルボニルオキシ、またはメチレンオキシである。好ましいＺ１またはＺ２は下限温度を下げるために単結合であり、下限温度を下げるためにエチレンであり、誘電率異方性を上げるためにメチレンオキシである。Ｚ３は、単結合、エチレン、またはカルボニルオキシである。好ましいＺ３は、光や熱に対する安定性を上げるために単結合である。
【００７４】
ａは、１、２、または３であり；ｂは、０または１であり；ａおよびｂの和は３以下である。好ましいａは下限温度を下げるために１であり、上限温度を上げるために２または３である。好ましいｂは下限温度を下げるために０であり、下限温度を下げるために１である。ｃは、１、２、または３である。好ましいｃは下限温度を下げるために１であり、上限温度を上げるために２または３である。
【００７５】
第五に、好ましい成分化合物を示す。好ましい化合物（１）は、項２に記載の化合物（１−１）から化合物（１−２２）である。これらの化合物において、第一成分の少なくとも１つが、化合物（１−１）、化合物（１−２）、化合物（１−３）、化合物（１−４）、化合物（１−６）、化合物（１−７）、化合物（１−８）、または化合物（１−１０）であることが好ましい。第一成分の少なくとも２つが、化合物（１−１）および化合物（１−６）、化合物（１−１）および化合物（１−１０）、化合物（１−３）および化合物（１−６）、化合物（１−３）および化合物（１−１０）、化合物（１−４）および化合物（１−６）、または化合物（１−４）および化合物（１−１０）の組み合わせであることが好ましい。
【００７６】
好ましい化合物（２）は、項５に記載の化合物（２−１）から化合物（２−１３）である。これらの化合物において、第二成分の少なくとも１つが、化合物（２−１）、化合物（２−３）、化合物（２−５）、化合物（２−６）、化合物（２−８）、または化合物（２−９）であることが好ましい。第二成分の少なくとも２つが化合物（２−１）および化合物（２−５）、化合物（２−１）および化合物（２−６）、化合物（２−１）および化合物（２−８）、化合物（２−１）および化合物（２−９）、化合物（２−３）および化合物（２−５）、化合物（２−３）および化合物（２−６）、化合物（２−３）および化合物（２−８）、または化合物（２−３）および化合物（２−９）の組み合わせであることが好ましい。
【００７７】
第六に、組成物に添加してもよい添加物を説明する。このような添加物は、光学活性化合物、酸化防止剤、紫外線吸収剤、色素、消泡剤、重合性化合物、重合開始剤、重合禁止剤、極性化合物などである。液晶分子のらせん構造を誘起してねじれ角を与える目的で光学活性化合物が組成物に添加される。このような化合物の例は、化合物（３−１）から化合物（３−５）である。光学活性化合物の好ましい割合は約５質量％以下である。さらに好ましい割合は約０．０１質量％から約２質量％の範囲である。
【００７８】
【化１１】
2018074018.tif 000014
【００７９】
大気中での加熱による比抵抗の低下を防止するために、または素子を長時間使用したあと、室温だけではなく上限温度に近い温度でも大きな電圧保持率を維持するために、酸化防止剤が組成物に添加される。酸化防止剤の好ましい例は、ｎが１から９の整数である化合物（４）などである。
【００８０】
【化１２】
2018074018.tif 000015
【００８１】
化合物（４）において、好ましいｎは、１、３、５、７、または９である。さらに好ましいｎは７である。ｎが７である化合物（４）は、揮発性が小さいので、素子を長時間使用したあと、室温だけではなく上限温度に近い温度でも大きな電圧保持率を維持するのに有効である。酸化防止剤の好ましい割合は、その効果を得るために約５０ｐｐｍ以上であり、上限温度を下げないように、または下限温度を上げないように約６００ｐｐｍ以下である。さらに好ましい割合は、約１００ｐｐｍから約３００ｐｐｍの範囲である。
【００８２】
紫外線吸収剤の好ましい例は、ベンゾフェノン誘導体、ベンゾエート誘導体、トリアゾール誘導体などである。立体障害のあるアミンのような光安定剤もまた好ましい。これらの吸収剤や安定剤における好ましい割合は、その効果を得るために約５０ｐｐｍ以上であり、上限温度を下げないように、または下限温度を上げないために約１００００ｐｐｍ以下である。さらに好ましい割合は約１００ｐｐｍから約１００００ｐｐｍの範囲である。
【００８３】
ＧＨ（guest host）モードの素子に適合させるために、アゾ系色素、アントラキノン系色素などのような二色性色素（dichroic dye）が組成物に添加される。色素の好ましい割合は、約０．０１質量％から約１０質量％の範囲である。泡立ちを防ぐために、ジメチルシリコーンオイル、メチルフェニルシリコーンオイルなどの消泡剤が組成物に添加される。消泡剤の好ましい割合は、その効果を得るために約１ｐｐｍ以上であり、液晶分子の動作不良を防ぐために約１０００ｐｐｍ以下である。さらに好ましい割合は、約１ｐｐｍから約５００ｐｐｍの範囲である。
【００８４】
重合性化合物は紫外線照射によって重合する。光重合開始剤などの開始剤存在下で重合させてもよい。重合のための適切な条件や、開始剤の適切なタイプおよび量は、当業者には既知であり、文献に記載されている。例えば光重合開始剤であるＩｒｇａｃｕｒｅ６５１（登録商標；ＢＡＳＦ）、Ｉｒｇａｃｕｒｅ１８４（登録商標；ＢＡＳＦ）、またはＤａｒｏｃｕｒ１１７３（登録商標；ＢＡＳＦ）がラジカル重合に対して適切である。光重合開始剤の好ましい割合は、重合性化合物の質量に基づいて約０．１質量％から約５質量％の範囲である。さらに好ましい割合は約１質量％から約３質量％の範囲である。
【００８５】
重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４−ｔ−ブチルカテコール、４-メトキシフェノール、フェノチアジンなどである。
【００８６】
極性化合物は、極性を有する有機化合物である。ここでは、イオン結合を有する化合物は含まれない。酸素、硫黄、および窒素のような原子は、より電気的に陰性であり、部分的な負電荷をもつ傾向にある。炭素および水素は中性であるか、または部分的な正電荷をもつ傾向がある。極性は、化合物中の別種の原子間で部分電荷が均等に分布しないことから生じる。例えば、極性化合物は、−ＯＨ、−ＣＯＯＨ、−ＳＨ、−ＮＨ２、＞ＮＨ、＞Ｎ−のような部分構造の少なくとも１つを有する。
【００８７】
第七に、成分化合物の合成法を説明する。これらの化合物は既知の方法によって合成できる。合成法を例示する。化合物（１−１）は、特表平２−５０３４４１号公報に記載された方法で合成する。化合物（２−１）は、特開昭５９−１７６２２１号公報に記載された方法で合成する。酸化防止剤は市販されている。式（４）のｎが１である化合物は、アルドリッチ（Sigma-Aldrich Corporation）から入手できる。ｎが７である化合物（４）などは、米国特許３６６０５０５号明細書に記載された方法によって合成する。
【００８８】
合成法を記載しなかった化合物は、オーガニック・シンセシス（Organic Syntheses, John Wiley & Sons, Inc.）、オーガニック・リアクションズ（Organic Reactions, John Wiley & Sons, Inc.）、コンプリヘンシブ・オーガニック・シンセシス（Comprehensive Organic Synthesis, Pergamon Press）、新実験化学講座（丸善）などの成書に記載された方法によって合成できる。組成物は、このようにして得た化合物から公知の方法によって調製される。例えば、成分化合物を混合し、そして加熱によって互いに溶解させる。
【００８９】
最後に、組成物の用途を説明する。この組成物は、液晶調光素子などに用いられる。この素子は、対向する一対の透明基板に挟持された液晶層を有する。この透明基板の一例は、ガラス板、石英板、アクリル板のような変形しにくい材質である。他の例は、アクリルフィルム、ポリカーボネートフィルムのような可撓性の透明プラスチックフィルムである。透明基板は、その上に透明電極を有する。透明電極の上に配向層を有してもよい。透明電極の例は、酸化インジウムスズ（tin-doped indium oxide、ＩＴＯ）や導電性ポリマーである。配向層には、ポリイミドやポリビニルアルコールの薄膜が適している。液晶層は、第一成分として式（１）で表される化合物の群から選択された少なくとも１つの化合物を含有し、そして負の誘電率異方性を有する液晶組成物で充填されている。
【００９０】
他の例は、直線偏光板により挟持された調光用の液晶組成物を有する液晶調光素子である。この素子は調光材を有し、この調光材は、第１の液晶配向層用フィルム、液晶層、および第２の液晶配向層用フィルムの積層構造を有する。液晶配向層用フィルムは、透明プラスチックフィルム基板、透明電極、および配向層を有する。基板の例は、透明なポリカーボネートフィルムである。液晶層は、第一成分として式（１）で表される化合物の群から選択された少なくとも１つの化合物を含有し、そして負の誘電率異方性を有する液晶組成物で充填される。
【００９１】
他の例は、液晶層が対向する一対の透明基板により挟持され、透明基板がガラス板またはアクリル板であり、透明基板が透明電極を有し、そして配向層を有する、液晶調光素子である。他の例は、液晶層が対向する一対の透明基板により挟持され、透明基板が透明電極を有し、透明基板は配向層を有してもよく、透明基板の一方の裏側には反射板を有する、液晶調光素子である。
【００９２】
このような素子は、調光フィルムや調光ガラスとしての機能を有する。素子がフィルム状である場合は、既存の窓へ張り付けるか、または一対のガラス板で挟むことによって合わせガラスにする。このような素子は、外壁に設置された窓や会議室と廊下との仕切りに使われる。すなわち、電子ブラインド、調光窓、スマートウィンドウなどの用途がある。さらに、光スイッチとしての機能を活かして、液晶シャッター、導光板などに利用できる。
【実施例】
【００９３】
実施例によって本発明をさらに詳しく説明する。本発明はこれらの実施例によっては制限されない。本発明は、実施例１の組成物と実施例２の組成物との混合物を含む。本発明は、実施例の組成物の少なくとも２つを混合した混合物をも含む。合成した化合物は、ＮＭＲ分析などの方法によって同定した。化合物、組成物および素子の特性は、下記の方法によって測定した。【００９４】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。【００９５】
ガスクロマト分析：測定には島津製作所製のＧＣ−１４Ｂ型ガスクロマトグラフを用いた。キャリアーガスはヘリウム（２ｍＬ／分）である。試料気化室を２８０℃に、検出器（ＦＩＤ）を３００℃に設定した。成分化合物の分離には、Agilent Technologies Inc.製のキャピラリカラムＤＢ−１（長さ３０ｍ、内径０．３２ｍｍ、膜厚０．２５μｍ；固定液相はジメチルポリシロキサン；無極性）を用いた。このカラムは、２００℃で２分間保持したあと、５℃／分の割合で２８０℃まで昇温した。試料はアセトン溶液（０．１質量％）に調製したあと、その１μＬを試料気化室に注入した。記録計は島津製作所製のＣ−Ｒ５Ａ型Chromatopac、またはその同等品である。得られたガスクロマトグラムは、成分化合物に対応するピークの保持時間およびピークの面積を示した。【００９６】
試料を希釈するための溶媒は、クロロホルム、ヘキサンなどを用いてもよい。成分化合物を分離するために、次のキャピラリカラムを用いてもよい。Agilent Technologies Inc.製のＨＰ−１（長さ３０ｍ、内径０．３２ｍｍ、膜厚０．２５μｍ）、Restek Corporation製のＲｔｘ−１（長さ３０ｍ、内径０．３２ｍｍ、膜厚０．２５μｍ）、SGE International Pty. Ltd製のＢＰ−１（長さ３０ｍ、内径０．３２ｍｍ、膜厚０．２５μｍ）。化合物ピークの重なりを防ぐ目的で島津製作所製のキャピラリカラムＣＢＰ１−Ｍ５０−０２５（長さ５０ｍ、内径０．２５ｍｍ、膜厚０．２５μｍ）を用いてもよい。【００９７】
組成物に含有される液晶性化合物の割合は、次のような方法で算出してよい。液晶性化合物の混合物をガスクロマトグラフィー（ＦＩＤ）で分析する。ガスクロマトグラムにおけるピークの面積比は液晶性化合物の割合に相当する。上に記載したキャピラリカラムを用いたときは、各々の液晶性化合物の補正係数を１とみなしてよい。したがって、液晶性化合物の割合（質量％）は、ピークの面積比から算出することができる。【００９８】
測定試料：組成物および素子の特性を測定するときは、組成物をそのまま試料として用いた。化合物の特性を測定するときは、この化合物（１５質量％）を母液晶（８５質量％）に混合することによって測定用の試料を調製した。測定によって得られた値から外挿法によって化合物の特性値を算出した。（外挿値）＝｛（試料の測定値）−０．８５×（母液晶の測定値）｝／０．１５。この割合でスメクチック相（または結晶）が２５℃で析出するときは、化合物と母液晶の割合を１０質量％：９０質量％、５質量％：９５質量％、１質量％：９９質量％の順に変更した。この外挿法によって化合物に関する上限温度、光学異方性、粘度、および誘電率異方性の値を求めた。【００９９】
下記の母液晶を用いた。成分化合物の割合は質量％で示した。【０１００】
【化１３】
2018074018.tif 000016
【０１０１】
測定方法：特性の測定は下記の方法で行った。これらの多くは、社団法人電子情報技術産業協会（Japan Electronics and Information Technology Industries Association；ＪＥＩＴＡという）で審議制定されるＪＥＩＴＡ規格（ＪＥＩＴＡ・ＥＤ−２５２１Ｂ）に記載された方法、またはこれを修飾した方法であった。測定に用いたＴＮ素子には、薄膜トランジスター（ＴＦＴ）を取り付けなかった。【０１０２】
（１）ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。【０１０３】
（２）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。【０１０４】
（３）粘度（バルク粘度；η；２０℃で測定；ｍＰａ・ｓ）：測定には東京計器株式会社製のＥ型回転粘度計を用いた。【０１０５】
（４）粘度（回転粘度；γ１；２５℃で測定；ｍＰａ・ｓ）：測定は、M. Imai et al., Molecular Crystals and Liquid Crystals, Vol. 259, 37 (1995) に記載された方法に従った。２枚のガラス基板の間隔（セルギャップ）が２０μｍのＶＡ素子に試料を注入した。この素子に３９ボルトから５０ボルトの範囲で１ボルト毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ． Ｉｍａｉらの論文、４０頁の計算式（８）とから回転粘度の値を得た。この計算に必要な誘電率異方性は、測定（６）に記載された方法で測定した。【０１０６】
（５）光学異方性（屈折率異方性；Δｎ；２５℃で測定）：測定は、波長５８９ｎｍの光を用い、接眼鏡に偏光板を取り付けたアッベ屈折計によって行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。【０１０７】
（６）誘電率異方性（Δε；２５℃で測定）：誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を注入した。この素子にサイン波（０．５Ｖ、１ｋＨｚ）を印加し、２秒後に液晶分子の短軸方向における誘電率（ε⊥）を測定した。【０１０８】
（７）しきい値電圧（Ｖｔｈ；２５℃で測定；Ｖ）：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。【０１０９】
（８）電圧保持率（ＶＨＲ−１；２５℃で測定；％）：測定に用いたＴＮ素子はポリイミド配向膜を有し、そして２枚のガラス基板の間隔（セルギャップ）は５μｍであった。この素子は試料を注入したあと紫外線で硬化する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。【０１１０】
（９）電圧保持率（ＶＨＲ−２；８０℃で測定；％）：２５℃の代わりに、８０℃で測定した以外は、上記と同じ手順で電圧保持率を測定した。得られた値をＶＨＲ−２で表した。【０１１１】
（１０）電圧保持率（ＶＨＲ−３；２５℃で測定；％）：紫外線を照射したあと、電圧保持率を測定し、紫外線に対する安定性を評価した。測定に用いたＴＮ素子はポリイミド配向膜を有し、そしてセルギャップは５μｍであった。この素子に試料を注入し、光を２０分間照射した。光源は超高圧水銀ランプＵＳＨ−５００Ｄ（ウシオ電機製）であり、素子と光源の間隔は２０ｃｍであった。ＶＨＲ−３の測定では、１６．７ミリ秒のあいだ減衰する電圧を測定した。大きなＶＨＲ−３を有する組成物は紫外線に対して大きな安定性を有する。ＶＨＲ−３は９０％以上が好ましく、９５％以上がさらに好ましい。【０１１２】
（１１）電圧保持率（ＶＨＲ−４；２５℃で測定；％）：試料を注入したＴＮ素子を８０℃の恒温槽内で５００時間加熱したあと、電圧保持率を測定し、熱に対する安定性を評価した。ＶＨＲ−４の測定では、１６．７ミリ秒のあいだ減衰する電圧を測定した。大きなＶＨＲ−４を有する組成物は熱に対して大きな安定性を有する。【０１１３】
（１２）応答時間（τ；２５℃で測定；ｍｓ）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が４μｍであり、ラビング方向がアンチパラレルであるノーマリーブラックモード（normally black mode）の素子に試料を入れた。この素子を紫外線で硬化する接着剤を用いて密閉した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；fall time；ミリ秒）で表した。【０１１４】
（１３）弾性定数（Ｋ１１：広がり（splay）弾性定数、Ｋ３３：曲げ（bend）弾性定数；２５℃で測定；ｐＮ）：測定には株式会社東陽テクニカ製のＥＣ−１型弾性定数測定器を用いた。２枚のガラス基板の間隔（セルギャップ）が２０μｍである垂直配向素子に試料を注入した。この素子に２０ボルトから０ボルト電荷を印加し、静電容量および印加電圧を測定した。測定した静電容量（Ｃ）と印加電圧（Ｖ）の値を『液晶デバイスハンドブック』（日刊工業新聞社）、７５頁にある式（２．９８）、式（２．１０１）を用いてフィッティングし、式（２．１００）から弾性定数の値を得た。【０１１５】
（１４）比抵抗（ρ；２５℃で測定；Ωｃｍ）：電極を備えた容器に試料１．０ｍＬを入れた。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。                                  （式１）【０１１６】
（１５）プレチルト角（度）：プレチルト角の測定には、分光エリプソメータＭ−２０００Ｕ（J. A. Woollam Co., Inc. 製）を使用した。【０１１７】
（１６）配向安定性（液晶配向軸安定性）：ＦＦＳ素子の電極側における液晶配向軸の変化を評価した。ストレス印加前の電極側の液晶配向角度φ（before）を測定し、その後、素子に矩形波４．５Ｖ、６０Ｈｚを２０分間印加した後、１秒間ショートし、１秒後および５分後に再び電極側の液晶配向角度φ（after）を測定した。これらの値から、１秒後および５分後の液晶配向角度の変化Δφ（deg.）を次の式を用いて算出した。
Δφ（deg.）＝φ（after）−φ（before）                      （式２）
これらの測定はJ. Hilfiker, B. Johs, C. Herzinger, J. F. Elman, E. Montbach, D. Bryant, and P. J. Bos, Thin Solid Films, 455-456, (2004) 596-600を参考に行った。Δφが小さいほうが液晶配向軸の変化率が小さく、液晶配向軸の安定性が良いといえる。【０１１８】
（１７）フリッカ率（２５℃で測定；％）：測定には横河電機（株）製のマルチメディアディスプレイテスタ３２９８Ｆを用いた。光源はＬＥＤであった。２枚のガラス基板の間隔（セルギャップ）が３．５μｍであり、ラビング方向がアンチパラレルであるノーマリーブラックモード（normally black mode）の素子に試料を入れた。この素子を紫外線で硬化する接着剤を用いて密閉した。この素子に電圧を印加し、素子を透過した光量が最大になる電圧を測定した。この電圧を素子に印加しながらセンサ部を素子に近づけ、表示されたフリッカ率を読み取った。【０１１９】
（１８）ヘイズ率（％）：ヘイズ率の測定には、ヘーズメーターＨＺ−Ｖ３（スガ試験機株式会社製）などを使用することができる。【０１２０】
組成物の実施例を以下に示す。成分化合物は、下記の表３の定義に基づいて記号によって表した。表３において、１，４−シクロヘキシレンに関する立体配置はトランスである。記号化された化合物の後にあるかっこ内の番号は化合物が属する化学式を表す。（−）の記号はその他の液晶性化合物を意味する。液晶性化合物の割合（百分率）は、添加物を含まない液晶組成物の質量に基づいた質量百分率（質量％）である。最後に、組成物の特性値をまとめた。【０１２１】
【表３】
2018074018.tif 000017
【０１２２】
［実施例１］
３−ＨＢ（２Ｆ，３Ｆ）−Ｏ２                （１−１）          ６％
５−ＨＢ（２Ｆ，３Ｆ）−Ｏ２                （１−１）          ９％
２−ＢＢ（２Ｆ，３Ｆ）−Ｏ２                （１−４）          ６％
３−ＢＢ（２Ｆ，３Ｆ）−Ｏ２                （１−４）          ６％
３−Ｂ（２Ｆ，３Ｆ）Ｂ（２Ｆ，３Ｆ）−Ｏ２  （１−５）          ３％
２−ＨＨＢ（２Ｆ，３Ｆ）−Ｏ２              （１−６）          ５％
３−ＨＨＢ（２Ｆ，３Ｆ）−Ｏ２              （１−６）          ９％
２−ＨＢＢ（２Ｆ，３Ｆ）−Ｏ２              （１−１０）        ５％
３−ＨＢＢ（２Ｆ，３Ｆ）−Ｏ２              （１−１０）        ９％
４−ＨＢＢ（２Ｆ，３Ｆ）−Ｏ２              （１−１０）        ６％
５−ＨＢＢ（２Ｆ，３Ｆ）−Ｏ２              （１−１０）        ７％
２−ＨＨ−３                                （２−１）        １２％
３−ＨＢ−Ｏ１                              （２−２）          ３％
３−ＨＨＢ−１                              （２−５）          ３％
３−ＨＨＢ−３                              （２−５）          ４％
３−ＨＨＢ−Ｏ１                            （２−５）          ３％
２−ＢＢ（Ｆ）Ｂ−３                        （２−８）          ４％
ＮＩ＝９０．６℃；Ｔｃ＜−２０℃；Δｎ＝０．１３１；Δε＝−４．７；Ｖｔｈ＝２．２０Ｖ；η＝２９．２ｍＰａ・ｓ．【０１２３】
［実施例２］
３−ＨＢ（２Ｆ，３Ｆ）−Ｏ４                （１−１）          ５％
３−Ｈ２Ｂ（２Ｆ，３Ｆ）−Ｏ２              （１−２）          ６％
３−Ｈ１ＯＢ（２Ｆ，３Ｆ）−Ｏ２            （１−３）          ３％
３−ＢＢ（２Ｆ，３Ｆ）−Ｏ２                （１−４）          ６％
２−ＨＨＢ（２Ｆ，３Ｆ）−Ｏ２              （１−６）          ６％
３−ＨＨＢ（２Ｆ，３Ｆ）−Ｏ２              （１−６）          ６％
３−ＨＨ２Ｂ（２Ｆ，３Ｆ）−Ｏ２            （１−７）          ６％
５−ＨＨ２Ｂ（２Ｆ，３Ｆ）−Ｏ２            （１−７）          ３％
２−ＨＢＢ（２Ｆ，３Ｆ）−Ｏ２              （１−１０）        ４％
３−ＨＢＢ（２Ｆ，３Ｆ）−Ｏ２              （１−１０）        ４％
４−ＨＢＢ（２Ｆ，３Ｆ）−Ｏ２              （１−１０）        ５％
３−ＨＤｈＢ（２Ｆ，３Ｆ）−Ｏ２            （１−１６）        ５％
２−ＨＨ−３                                （２−１）        １１％
１−ＢＢ−５                                （２−３）        １０％
３−ＨＨＢ−１                              （２−５）          ５％
３−ＨＨＢ−Ｏ１                            （２−５）          ４％
３−ＨＢＢ−２                              （２−６）          ３％
Ｖ−ＨＢＢ−２                              （２−６）          ５％
３−ＨＨＥＢＨ−３                          （２−１１）        ３％
ＮＩ＝９６．８℃；Ｔｃ＜−２０℃；Δｎ＝０．１２１；Δε＝−４．１；Ｖｔｈ＝２．２７Ｖ；η＝２３．９ｍＰａ・ｓ．【０１２４】
［実施例３］
３−ＨＢ（２Ｆ，３Ｆ）−Ｏ２                （１−１）          ５％
５−ＨＢ（２Ｆ，３Ｆ）−Ｏ２                （１−１）          ５％
３−ＢＢ（２Ｆ，３Ｆ）−Ｏ２                （１−４）          ６％
３−ＨＨＢ（２Ｆ，３Ｆ）−Ｏ２              （１−６）          ４％
５−ＨＨＢ（２Ｆ，３Ｆ）−Ｏ２              （１−６）          ３％
Ｖ２−ＨＨＢ（２Ｆ，３Ｆ）−Ｏ２            （１−６）          ５％
３−ＨＨ１ＯＢ（２Ｆ，３Ｆ）−Ｏ２          （１−８）          ４％
２−ＢＢ（２Ｆ，３Ｆ）Ｂ−３                （１−９）          ３％
２−ＨＢＢ（２Ｆ，３Ｆ）−Ｏ２              （１−１０）        ３％
３−ＨＢＢ（２Ｆ，３Ｆ）−Ｏ２              （１−１０）        ７％
４−ＨＢＢ（２Ｆ，３Ｆ）−Ｏ２              （１−１０）        ４％
５−ＨＢＢ（２Ｆ，３Ｆ）−Ｏ２              （１−１０）        ７％
３−ｄｈＢＢ（２Ｆ，３Ｆ）−Ｏ２            （１−１７）        ５％
３−ＨＨ−Ｖ                                （２−１）        ２５％
３−ＨＨ−Ｖ１                              （２−１）          ５％
Ｖ−ＨＨＢ−１                              （２−５）          ４％
Ｖ２−ＨＨＢ−１                            （２−５）          ５％
ＮＩ＝９０．５℃；Ｔｃ＜−２０℃；Δｎ＝０．１０９；Δε＝−３．０；Ｖｔｈ＝２．４７Ｖ；η＝１７．２ｍＰａ・ｓ．【０１２５】
［実施例４］
３−ＨＢ（２Ｆ，３Ｆ）−Ｏ２                （１−１）          ７％
５−ＨＢ（２Ｆ，３Ｆ）−Ｏ２                （１−１）          ７％
３−Ｈ２Ｂ（２Ｆ，３Ｆ）−Ｏ２              （１−２）          ７％
５−Ｈ２Ｂ（２Ｆ，３Ｆ）−Ｏ２              （１−２）          ７％
３−ＨＨＢ（２Ｆ，３Ｆ）−Ｏ２              （１−６）          ４％
５−ＨＨＢ（２Ｆ，３Ｆ）−Ｏ２              （１−６）          ４％
２−ＨＢＢ（２Ｆ，３Ｆ）−Ｏ２              （１−１０）        ６％
３−ＨＢＢ（２Ｆ，３Ｆ）−Ｏ２              （１−１０）        ７％
４−ＨＢＢ（２Ｆ，３Ｆ）−Ｏ２              （１−１０）        ６％
５−ＨＢＢ（２Ｆ，３Ｆ）−Ｏ２              （１−１０）        ７％
３−ＨＤｈＢ（２Ｆ，３Ｆ）−Ｏ２            （１−１６）        ６％
３−ＨＨ−４                                （２−１）        １４％
Ｖ−ＨＨＢ−１                              （２−５）          ９％
３−ＨＢＢ−２                              （２−６）          ６％
３−ＨＢ（Ｆ）ＨＨ−２                      （２−１０）        ３％
ＮＩ＝１０２．３℃；Ｔｃ＜−２０℃；Δｎ＝０．１０９；Δε＝−３．８；Ｖｔｈ＝２．３０Ｖ；η＝２６．５ｍＰａ・ｓ．【０１２６】
［実施例５］
３−ＨＢ（２Ｆ，３Ｆ）−Ｏ２                （１−１）          ６％
３−ＨＢ（２Ｆ，３Ｆ）−Ｏ４                （１−１）          ６％
３−Ｈ２Ｂ（２Ｆ，３Ｆ）−Ｏ２              （１−２）          ６％
３−ＢＢ（２Ｆ，３Ｆ）−Ｏ２                （１−４）          ８％
３−ＨＨＢ（２Ｆ，３Ｆ）−１                （１−６）          ５％
２−ＨＨＢ（２Ｆ，３Ｆ）−Ｏ２              （１−６）          ４％
３−ＨＨＢ（２Ｆ，３Ｆ）−Ｏ２              （１−６）          ６％
３−ＨＨ１ＯＢ（２Ｆ，３Ｆ）−Ｏ２          （１−８）          ５％
２−ＨＢＢ（２Ｆ，３Ｆ）−Ｏ２              （１−１０）        ６％
３−ＨＢＢ（２Ｆ，３Ｆ）−Ｏ２              （１−１０）        ６％
４−ＨＢＢ（２Ｆ，３Ｆ）−Ｏ２              （１−１０）        ５％
５−ＨＢＢ（２Ｆ，３Ｆ）−Ｏ２              （１−１０）        ４％
３−ＨＥＢ（２Ｆ，３Ｆ）Ｂ（２Ｆ，３Ｆ）−Ｏ２
（１−１１）        ５％
３−Ｈ１ＯＣｒｏ（７Ｆ，８Ｆ）−５          （１−１４）        ３％
３−ＨＤｈＢ（２Ｆ，３Ｆ）−Ｏ２            （１−１６）        ５％
３−ＨＨ−Ｏ１                              （２−１）          ５％
１−ＢＢ−５                                （２−３）          ４％
Ｖ−ＨＨＢ−１                              （２−５）          ５％
５−ＨＢ（Ｆ）ＢＨ−３                      （２−１２）        ６％
ＮＩ＝９１．７℃；Ｔｃ＜−２０℃；Δｎ＝０．１２１；Δε＝−４．６；Ｖｔｈ＝２．２０Ｖ；η＝３３．７ｍＰａ・ｓ．【０１２７】
［実施例６］
３−ＨＢ（２Ｆ，３Ｆ）−Ｏ４                （１−１）        １５％
３−ＨＢＢ（２Ｆ，３Ｆ）−Ｏ２              （１−１０）        ８％
４−ＨＢＢ（２Ｆ，３Ｆ）−Ｏ２              （１−１０）        ５％
５−ＨＢＢ（２Ｆ，３Ｆ）−Ｏ２              （１−１０）        ７％
３−ｄｈＢＢ（２Ｆ，３Ｆ）−Ｏ２            （１−１７）        ５％
３−ｃｈＢ（２Ｆ，３Ｆ）−Ｏ２              （１−１８）        ７％
２−ＨｃｈＢ（２Ｆ，３Ｆ）−Ｏ２            （１−１９）        ８％
５−ＨＨ−Ｖ                                （２−１）        １８％
７−ＨＢ−１                                （２−２）          ５％
Ｖ−ＨＨＢ−１                              （２−５）          ７％
Ｖ２−ＨＨＢ−１                            （２−５）          ７％
３−ＨＢＢ（Ｆ）Ｂ−３                      （２−１３）        ８％
ＮＩ＝９８．８℃；Ｔｃ＜−３０℃；Δｎ＝０．１１１；Δε＝−３．２；Ｖｔｈ＝２．４７Ｖ；η＝２３．９ｍＰａ・ｓ．【０１２８】
［実施例７］
３−Ｈ２Ｂ（２Ｆ，３Ｆ）−Ｏ２              （１−２）        １５％
５−Ｈ２Ｂ（２Ｆ，３Ｆ）−Ｏ２              （１−２）        １６％
３−ＨＨＢ（２Ｆ，３Ｃｌ）−Ｏ２            （１−１２）        ５％
３−ＨＢＢ（２Ｆ，３Ｃｌ）−Ｏ２            （１−１３）        ８％
５−ＨＢＢ（２Ｆ，３Ｃｌ）−Ｏ２            （１−１３）        ７％
３−ＨＤｈＢ（２Ｆ，３Ｆ）−Ｏ２            （１−１６）        ５％
３−ＨＨ−Ｖ                                （２−１）        １１％
３−ＨＨ−ＶＦＦ                            （２−１）          ５％
Ｆ３−ＨＨ−Ｖ                              （２−１）          ６％
３−ＨＨＥＨ−３                            （２−４）          ５％
３−ＨＨＢ−１                              （２−５）          ５％
３−ＨＨＢ−Ｏ１                            （２−５）          ４％
３−ＨＢ（Ｆ）ＨＨ−２                      （２−１０）        ４％
３−ＨＨＥＢＨ−３                          （２−１１）        ４％
ＮＩ＝９１．７℃；Ｔｃ＜−２０℃；Δｎ＝０．０８９；Δε＝−２．４；Ｖｔｈ＝２．５０Ｖ；η＝２４．５ｍＰａ・ｓ．【０１２９】
［実施例８］
３−ＨＢ（２Ｆ，３Ｆ）−Ｏ２                （１−１）          ４％
３−Ｈ２Ｂ（２Ｆ，３Ｆ）−Ｏ２              （１−２）          ５％
３−ＢＢ（２Ｆ，３Ｆ）−Ｏ２                （１−４）          ５％
２Ｏ−ＢＢ（２Ｆ，３Ｆ）−Ｏ２              （１−４）          ３％
２−ＨＨＢ（２Ｆ，３Ｆ）−１                （１−６）          ６％
２−ＨＨＢ（２Ｆ，３Ｆ）−Ｏ２              （１−６）          ４％
３−ＨＨＢ（２Ｆ，３Ｆ）−Ｏ２              （１−６）          ７％
２−ＢＢ（２Ｆ，３Ｆ）Ｂ−３                （１−９）          ５％
２−ＢＢ（２Ｆ，３Ｆ）Ｂ−４                （１−９）          ５％
２−ＨＢＢ（２Ｆ，３Ｆ）−Ｏ２              （１−１０）        ３％
３−ＨＢＢ（２Ｆ，３Ｆ）−Ｏ２              （１−１０）        ６％
Ｖ２−ＨＢＢ（２Ｆ，３Ｆ）−Ｏ２            （１−１０）        ５％
３−ＨＨ１ＯＣｒｏ（７Ｆ，８Ｆ）−５        （１−１５）        ４％
３−ＨＤｈＢ（２Ｆ，３Ｆ）−Ｏ２            （１−１６）        ６％
５−ＨＤｈＢ（２Ｆ，３Ｆ）−Ｏ２            （１−１６）        ４％
３−ｄｈＢＢ（２Ｆ，３Ｆ）−Ｏ２            （１−１７）        ６％
３−ＨＨ−Ｖ                                （２−１）        １０％
１−ＢＢ−５                                （２−３）          ３％
Ｖ−ＨＨＢ−１                              （２−５）          ５％
Ｖ２−ＨＨＢ−１                            （２−５）          ４％
ＮＩ＝９４．７℃；Ｔｃ＜−２０℃；Δｎ＝０．１３１；Δε＝−４．０；Ｖｔｈ＝２．２６Ｖ；η＝２９．８ｍＰａ・ｓ．【０１３０】
［実施例９］
３−ＨＢ（２Ｆ，３Ｆ）−Ｏ４                （１−１）        １４％
３−Ｈ１ＯＢ（２Ｆ，３Ｆ）−Ｏ２            （１−３）          ３％
３−ＢＢ（２Ｆ，３Ｆ）−Ｏ２                （１−４）        １０％
２−ＨＨＢ（２Ｆ，３Ｆ）−Ｏ２              （１−６）          ７％
３−ＨＨＢ（２Ｆ，３Ｆ）−Ｏ２              （１−６）          ７％
３−ＨＨ１ＯＢ（２Ｆ，３Ｆ）−Ｏ２          （１−８）          ６％
２−ＨＢＢ（２Ｆ，３Ｆ）−Ｏ２              （１−１０）        ４％
３−ＨＢＢ（２Ｆ，３Ｆ）−Ｏ２              （１−１０）        ６％
４−ＨＢＢ（２Ｆ，３Ｆ）−Ｏ２              （１−１０）        ４％
３−ＨＨ−Ｖ                                （２−１）        １４％
１−ＢＢ−３                                （２−３）          ３％
３−ＨＨＢ−１                              （２−５）          ４％
３−ＨＨＢ−Ｏ１                            （２−５）          ４％
Ｖ−ＨＢＢ−２                              （２−６）          ４％
１−ＢＢ（Ｆ）Ｂ−２Ｖ                      （２−８）          ６％
５−ＨＢＢＨ−１Ｏ１                        （−）              ４％
ＮＩ＝９３．０℃；Ｔｃ＜−３０℃；Δｎ＝０．１２３；Δε＝−４．０；Ｖｔｈ＝２．２７Ｖ；η＝２９．６ｍＰａ・ｓ．【０１３１】
［実施例１０］
３−ＨＢ（２Ｆ，３Ｆ）−Ｏ４                （１−１）          ５％
３−Ｈ２Ｂ（２Ｆ，３Ｆ）−Ｏ２              （１−２）          ７％
３−Ｈ１ＯＢ（２Ｆ，３Ｆ）−Ｏ２            （１−３）          ４％
３−ＢＢ（２Ｆ，３Ｆ）−Ｏ２                （１−４）          ８％
２−ＨＨＢ（２Ｆ，３Ｆ）−Ｏ２              （１−６）          ６％
３−ＨＨＢ（２Ｆ，３Ｆ）−Ｏ２              （１−６）          ６％
５−ＨＨＢ（２Ｆ，３Ｆ）−Ｏ２              （１−６）          ６％
２−ＨＨ１ＯＢ（２Ｆ，３Ｆ）−Ｏ２          （１−８）          ５％
２−ＨＢＢ（２Ｆ，３Ｆ）−Ｏ２              （１−１０）        ４％
３−ＨＢＢ（２Ｆ，３Ｆ）−Ｏ２              （１−１０）        ７％
５−ＨＢＢ（２Ｆ，３Ｆ）−Ｏ２              （１−１０）        ６％
３−ＨＨ−Ｖ                                （２−１）        １１％
１−ＢＢ−３                                （２−３）          ５％
３−ＨＨＢ−１                              （２−５）          ５％
３−ＨＨＢ−Ｏ１                            （２−５）          ５％
３−ＨＢＢ−２                              （２−６）          ５％
３−Ｂ（Ｆ）ＢＢ−２                        （２−７）          ５％
ＮＩ＝９５．１℃；Ｔｃ＜−２０℃；Δｎ＝０．１２７；Δε＝−４．４；Ｖｔｈ＝２．２３Ｖ；η＝２６．３ｍＰａ・ｓ．【０１３２】
［実施例１１］
３−ＨＢ（２Ｆ，３Ｆ）−Ｏ４                （１−１）          ６％
３−Ｈ２Ｂ（２Ｆ，３Ｆ）−Ｏ２              （１−２）          ８％
３−Ｈ１ＯＢ（２Ｆ，３Ｆ）−Ｏ２            （１−３）          ４％
３−ＢＢ（２Ｆ，３Ｆ）−Ｏ２                （１−４）          ７％
２−ＨＨＢ（２Ｆ，３Ｆ）−Ｏ２              （１−６）          ６％
３−ＨＨＢ（２Ｆ，３Ｆ）−Ｏ２              （１−６）        １０％
５−ＨＨＢ（２Ｆ，３Ｆ）−Ｏ２              （１−６）          ８％
２−ＨＢＢ（２Ｆ，３Ｆ）−Ｏ２              （１−１０）        ５％
３−ＨＢＢ（２Ｆ，３Ｆ）−Ｏ２              （１−１０）        ７％
５−ＨＢＢ（２Ｆ，３Ｆ）−Ｏ２              （１−１０）        ５％
２−ＨＨ−３                                （２−１）        １２％
１−ＢＢ−３                                （２−３）          ６％
３−ＨＨＢ−１                              （２−５）          ３％
３−ＨＨＢ−Ｏ１                            （２−５）          ４％
３−ＨＢＢ−２                              （２−６）          ６％
１−Ｂ２ＢＢ−２Ｖ                          （２−９）          ３％
ＮＩ＝９３．０℃；Ｔｃ＜−２０℃；Δｎ＝０．１２４；Δε＝−４．７；Ｖｔｈ＝２．２２Ｖ；η＝２４．７ｍＰａ・ｓ．【０１３３】
［実施例１２］
３−ＨＢ（２Ｆ，３Ｆ）−Ｏ２                （１−１）          ５％
５−ＨＢ（２Ｆ，３Ｆ）−Ｏ２                （１−１）          ５％
３−ＢＢ（２Ｆ，３Ｆ）−Ｏ２                （１−４）          ３％
Ｖ２−ＢＢ（２Ｆ，３Ｆ）−Ｏ２              （１−４）          ３％
３−ＨＨＢ（２Ｆ，３Ｆ）−Ｏ２              （１−６）          ４％
５−ＨＨＢ（２Ｆ，３Ｆ）−Ｏ２              （１−６）          ５％
Ｖ２−ＨＨＢ（２Ｆ，３Ｆ）−Ｏ２            （１−６）          ５％
３−ＨＨ１ＯＢ（２Ｆ，３Ｆ）−Ｏ２          （１−８）          ３％
２−ＢＢ（２Ｆ，３Ｆ）Ｂ−３                （１−９）          ３％
２−ＨＢＢ（２Ｆ，３Ｆ）−Ｏ２              （１−１０）        ３％
３−ＨＢＢ（２Ｆ，３Ｆ）−Ｏ２              （１−１０）        ８％
４−ＨＢＢ（２Ｆ，３Ｆ）−Ｏ２              （１−１０）        ５％
５−ＨＢＢ（２Ｆ，３Ｆ）−Ｏ２              （１−１０）        ８％
３−ＨＨ−Ｖ                                （２−１）        ３０％
３−ＨＨＢ−Ｏ１                            （２−５）          ５％
Ｖ−ＨＨＢ−１                              （２−５）          ５％
ＮＩ＝９１．２℃；Ｔｃ＜−２０℃；Δｎ＝０．１０６；Δε＝−３．０；Ｖｔｈ＝２．４３Ｖ；η＝１６．６ｍＰａ・ｓ．【０１３４】
［実施例１３］
２−Ｈ１ＯＢ（２Ｆ，３Ｆ）−Ｏ２            （１−３）          ４％
３−Ｈ１ＯＢ（２Ｆ，３Ｆ）−Ｏ２            （１−３）          ３％
３−ＢＢ（２Ｆ，３Ｆ）−Ｏ２                （１−４）          ３％
３−ＨＨＢ（２Ｆ，３Ｆ）−Ｏ２              （１−６）          ４％
５−ＨＨＢ（２Ｆ，３Ｆ）−Ｏ２              （１−６）          ５％
２−ＨＨ１ＯＢ（２Ｆ，３Ｆ）−Ｏ２          （１−８）          ８％
２−ＨＢＢ（２Ｆ，３Ｆ）−Ｏ２              （１−１０）        ５％
３−ＨＢＢ（２Ｆ，３Ｆ）−Ｏ２              （１−１０）        ９％
５−ＨＢＢ（２Ｆ，３Ｆ）−Ｏ２              （１−１０）        ８％
Ｖ−ＨＢＢ（２Ｆ，３Ｆ）−Ｏ２              （１−１０）        ６％
２−ＨＨ−３                                （２−１）          ５％
３−ＨＨ−Ｖ１                              （２−１）        １０％
３−ＨＨ−ＶＦＦ                            （２−１）        ２０％
１−ＢＢ−３                                （２−３）          ３％
３−ＨＨＢ−１                              （２−５）          ４％
３−ＨＢＢ−２                              （２−６）          ３％
ＮＩ＝９２．２℃；Ｔｃ＜−２０℃；Δｎ＝０．１０８；Δε＝−３．３；Ｖｔｈ＝２．２９Ｖ；η＝１７．７ｍＰａ・ｓ．【０１３５】
［実施例１４］
３−ＨＢ（２Ｆ，３Ｆ）−Ｏ２                （１−１）          ４％
５−ＨＢ（２Ｆ，３Ｆ）−Ｏ２                （１−１）          ５％
３−ＢＢ（２Ｆ，３Ｆ）−Ｏ２                （１−４）          ６％
３−ＨＨＢ（２Ｆ，３Ｆ）−Ｏ２              （１−６）          ４％
５−ＨＨＢ（２Ｆ，３Ｆ）−Ｏ２              （１−６）          ３％
３−ＨＨ１ＯＢ（２Ｆ，３Ｆ）−Ｏ２          （１−８）          ４％
２−ＢＢ（２Ｆ，３Ｆ）Ｂ−３                （１−９）          ３％
２−ＨＢＢ（２Ｆ，３Ｆ）−Ｏ２              （１−１０）        ４％
３−ＨＢＢ（２Ｆ，３Ｆ）−Ｏ２              （１−１０）        ８％
４−ＨＢＢ（２Ｆ，３Ｆ）−Ｏ２              （１−１０）        ５％
５−ＨＢＢ（２Ｆ，３Ｆ）−Ｏ２              （１−１０）        ７％
３−ＨＨ−Ｖ                                （２−１）        ２７％
３−ＨＨ−Ｖ１                              （２−１）          ６％
Ｖ−ＨＨＢ−１                              （２−５）          ５％
Ｖ２−ＨＨＢ−１                            （２−５）          ６％
３−ＨＢＢ（Ｆ）Ｂ−３                      （２−１３）        ３％
ＮＩ＝９０．８℃；Ｔｃ＜−２０℃；Δｎ＝０．１１０；Δε＝−２．４；Ｖｔｈ＝２．５２Ｖ；η＝１５．０ｍＰａ・ｓ．【０１３６】
［実施例１５］
３−Ｈ２Ｂ（２Ｆ，３Ｆ）−Ｏ２              （１−２）          ５％
３−ＨＨＢ（２Ｆ，３Ｆ）−Ｏ２              （１−６）          ７％
Ｖ−ＨＨＢ（２Ｆ，３Ｆ）−Ｏ２              （１−６）          ６％
３−ＨＨ１ＯＢ（２Ｆ，３Ｆ）−Ｏ２          （１−８）          ４％
２−ＢＢ（２Ｆ，３Ｆ）Ｂ−３                （１−９）          ６％
２−ＢＢ（２Ｆ，３Ｆ）Ｂ−４                （１−９）          ６％
３−ＨＤｈＢ（２Ｆ，３Ｆ）−Ｏ２            （１−１６）        ５％
５−ＨＤｈＢ（２Ｆ，３Ｆ）−Ｏ２            （１−１６）        ４％
２−ＨｃｈＢ（２Ｆ，３Ｆ）−Ｏ２            （１−１９）        ７％
３−ＨＨ−Ｖ１                              （２−１）          ５％
４−ＨＨ−Ｖ                                （２−１）        １４％
１−ＨＨ−２Ｖ１                            （２−１）          ３％
３−ＨＨ−２Ｖ１                            （２−１）          ３％
Ｖ２−ＢＢ−１                              （２−３）          ４％
１Ｖ２−ＢＢ−１                            （２−３）          ４％
３−ＨＨＢ−１                              （２−５）          ６％
Ｖ−ＨＨＢ−１                              （２−５）          ３％
Ｖ２−ＨＨＢ−１                            （２−５）          ４％
３−ＨＢ（Ｆ）ＢＨ−３                      （２−１２）        ４％
ＮＩ＝１００．１℃；Ｔｃ＜−２０℃；Δｎ＝０．１１６；Δε＝−２．１；Ｖｔｈ＝２．５３Ｖ；η＝２０．３ｍＰａ・ｓ．【０１３７】
［実施例１６］
Ｖ２−Ｈ２Ｂ（２Ｆ，３Ｆ）−Ｏ２            （１−２）          ７％
Ｖ２−Ｈ１ＯＢ（２Ｆ，３Ｆ）−Ｏ４          （１−３）          ３％
３−ＢＢ（２Ｆ，３Ｆ）−Ｏ２                （１−４）          ６％
２−ＨＨＢ（２Ｆ，３Ｆ）−Ｏ２              （１−６）          ６％
３−ＨＨＢ（２Ｆ，３Ｆ）−Ｏ２              （１−６）          ６％
３−ＨＨ２Ｂ（２Ｆ，３Ｆ）−Ｏ２            （１−７）          ８％
５−ＨＨ２Ｂ（２Ｆ，３Ｆ）−Ｏ２            （１−７）          ５％
Ｖ−ＨＨ２Ｂ（２Ｆ，３Ｆ）−Ｏ２            （１−７）          ７％
Ｖ−ＨＢＢ（２Ｆ，３Ｆ）−Ｏ２              （１−１０）        ６％
Ｖ２−ＨＢＢ（２Ｆ，３Ｆ）−Ｏ２            （１−１０）        ６％
Ｖ−ＨＢＢ（２Ｆ，３Ｆ）−Ｏ４              （１−１０）        ７％
２−ＨＨ−３                                （２−１）        １１％
１−ＢＢ−５                                （２−３）        １０％
３−ＨＨＢ−１                              （２−５）          ４％
３−ＨＨＢ−Ｏ１                            （２−５）          ４％
３−ＨＢＢ−２                              （２−６）          ４％
ＮＩ＝９８．７℃；Ｔｃ＜−２０℃；Δｎ＝０．１２５；Δε＝−４．２；Ｖｔｈ＝２．２５Ｖ；η＝２４．７ｍＰａ・ｓ．【０１３８】
［実施例１７］
Ｖ−ＨＢ（２Ｆ，３Ｆ）−Ｏ２                （１−１）          ３％
Ｖ２−ＨＢ（２Ｆ，３Ｆ）−Ｏ２              （１−１）          ４％
５−Ｈ２Ｂ（２Ｆ，３Ｆ）−Ｏ２              （１−２）          ３％
Ｖ２−ＢＢ（２Ｆ，３Ｆ）−Ｏ２              （１−４）          ３％
１Ｖ２−ＢＢ（２Ｆ，３Ｆ）−Ｏ２            （１−４）          ３％
３−ＨＨＢ（２Ｆ，３Ｆ）−Ｏ２              （１−６）          ６％
Ｖ−ＨＨＢ（２Ｆ，３Ｆ）−Ｏ２              （１−６）          ６％
Ｖ２−ＨＨＢ（２Ｆ，３Ｆ）−Ｏ２            （１−６）          ５％
Ｖ−ＨＨＢ（２Ｆ，３Ｆ）−Ｏ４              （１−６）          ６％
３−ＨＨ１ＯＢ（２Ｆ，３Ｆ）−Ｏ２          （１−８）          ３％
Ｖ２−ＢＢ（２Ｆ，３Ｆ）Ｂ−１              （１−９）          ４％
３−ＨＢＢ（２Ｆ，３Ｆ）−Ｏ２              （１−１０）        ３％
Ｖ−ＨＢＢ（２Ｆ，３Ｆ）−Ｏ２              （１−１０）        ４％
Ｖ２−ＨＢＢ（２Ｆ，３Ｆ）−Ｏ２            （１−１０）        ５％
Ｖ−ＨＢＢ（２Ｆ，３Ｆ）−Ｏ４              （１−１０）        ４％
Ｖ−ＨＨＢ（２Ｆ，３Ｃｌ）−Ｏ２            （１−１２）        ３％
３−ＨＨ−Ｖ                                （２−１）        ２２％
３−ＨＨ−Ｖ１                              （２−１）          ６％
Ｖ−ＨＨＢ−１                              （２−５）          ３％
Ｖ２−ＨＨＢ−１                            （２−５）          ４％
ＮＩ＝９１．４℃；Ｔｃ＜−２０℃；Δｎ＝０．１０９；Δε＝−３．２；Ｖｔｈ＝２．４２Ｖ；η＝１７．２ｍＰａ・ｓ．【０１３９】
［実施例１８］
Ｖ−ＨＢ（２Ｆ，３Ｆ）−Ｏ２                （１−１）          ７％
Ｖ２−ＨＢ（２Ｆ，３Ｆ）−Ｏ２              （１−１）          ７％
２−Ｈ１ＯＢ（２Ｆ，３Ｆ）−Ｏ２            （１−３）          ３％
３−Ｈ１ＯＢ（２Ｆ，３Ｆ）−Ｏ２            （１−３）          ３％
Ｖ２−ＢＢ（２Ｆ，３Ｆ）−Ｏ２              （１−４）          ６％
２Ｏ−ＢＢ（２Ｆ，３Ｆ）−Ｏ２              （１−４）          ４％
３−ＨＨＢ（２Ｆ，３Ｆ）−Ｏ２              （１−６）          ３％
５−ＨＨＢ（２Ｆ，３Ｆ）−Ｏ２              （１−６）          ３％
Ｖ−ＨＨＢ（２Ｆ，３Ｆ）−Ｏ２              （１−６）          ３％
Ｖ２−ＨＨＢ（２Ｆ，３Ｆ）−Ｏ２            （１−６）          ４％
２−ＨＢＢ（２Ｆ，３Ｆ）−Ｏ２              （１−１０）        ３％
３−ＨＢＢ（２Ｆ，３Ｆ）−Ｏ２              （１−１０）        ３％
Ｖ−ＨＢＢ（２Ｆ，３Ｆ）−Ｏ２              （１−１０）        ８％
Ｖ−ＨＢＢ（２Ｆ，３Ｆ）−Ｏ４              （１−１０）        ７％
Ｖ−ＨＨＢ（２Ｆ，３Ｃｌ）−Ｏ２            （１−１２）        ７％
３−ＨＨ−４                                （２−１）        １２％
Ｖ−ＨＨＢ−１                              （２−５）          ４％
Ｖ２−ＨＨＢ−１                            （２−５）          ６％
３−ＨＢＢ−２                              （２−６）          ７％
ＮＩ＝９０．２℃；Ｔｃ＜−２０℃；Δｎ＝０．１１９；Δε＝−４．０；Ｖｔｈ＝２．２７Ｖ；η＝２７．３ｍＰａ・ｓ．【０１４０】
［実施例１９］
３−ＨＢ（２Ｆ，３Ｆ）−Ｏ２                （１−１）          ７％
５−ＨＢ（２Ｆ，３Ｆ）−Ｏ２                （１−１）          ７％
Ｖ−ＨＨＢ（２Ｆ，３Ｆ）−Ｏ１              （１−６）          ２％
Ｖ−ＨＨＢ（２Ｆ，３Ｆ）−Ｏ２              （１−６）          ８％
Ｖ−ＨＨＢ（２Ｆ，３Ｆ）−Ｏ４              （１−６）          ７％
３−ＨＨＢ（２Ｆ，３Ｆ）−Ｏ２              （１−６）          ５％
５−ＨＨＢ（２Ｆ，３Ｆ）−Ｏ２              （１−６）          ５％
３−ＨＨ２Ｂ（２Ｆ，３Ｆ）−Ｏ２            （１−７）          ８％
２−ＨＢＢ（２Ｆ，３Ｆ）−Ｏ２              （１−１０）        ３％
３−ＨＢＢ（２Ｆ，３Ｆ）−Ｏ２              （１−１０）        ６％
３−ＨＨ−４                                （２−１）        １０％
３−ＨＢ−Ｏ２                              （２−２）        １０％
５−ＨＢ−Ｏ２                              （２−２）        １０％
３−ＨＨＢ−１                              （２−５）          ３％
３−ＨＨＢ−３                              （２−５）          ４％
３−ＨＨＢ−Ｏ１                            （２−５）          ３％
３−ＨＢＢ−２                              （２−６）          ２％
ＮＩ＝１０１．３℃；Ｔｃ＜−４０℃；Δｎ＝０．１０１；Δε＝−３．３；Ｖｔｈ＝２．５２Ｖ；η＝２５．８ｍＰａ・ｓ；τ＝２０．０ｍｓ；フリッカ率＝２．４％．【０１４１】
［実施例２０］
５−Ｈ２Ｂ（２Ｆ，３Ｆ）−Ｏ２              （１−２）        １０％
２−ＨＨＢ（２Ｆ，３Ｆ）−Ｏ２              （１−６）          ４％
３−ＨＨＢ（２Ｆ，３Ｆ）−Ｏ２              （１−６）          ７％
５−ＨＨＢ（２Ｆ，３Ｆ）−Ｏ２              （１−６）          ８％
３−ＨＨ２Ｂ（２Ｆ，３Ｆ）−Ｏ２            （１−７）        １０％
２−ＨＨ１ＯＢ（２Ｆ，３Ｆ）−Ｏ２          （１−８）          ７％
３−ＨＨ１ＯＢ（２Ｆ，３Ｆ）−Ｏ２          （１−８）          ８％
３−ＨＤｈＢ（２Ｆ，３Ｆ）−Ｏ２            （１−１６）        ９％
５−ＨＢ−Ｏ２                              （２−２）        １２％
７−ＨＢ−１                                （２−２）        １０％
３−ＨＨＢ−１                              （２−５）          ６％
３−ＨＨＢ−Ｏ１                            （２−５）          ５％
５−ＨＢＢＨ−１Ｏ１                        （−）              ４％
ＮＩ＝１１４．４℃；Ｔｃ＜−４０℃；Δｎ＝０．０９９；Δε＝−４．３；Ｖｔｈ＝２．４６Ｖ；η＝４１．４ｍＰａ・ｓ；τ＝３０．０ｍｓ；フリッカ率＝１．８％．【０１４２】
液晶調光素子の作製
直線偏光板により挟持された調光材を有する液晶調光素子を作成する。調光材は、第１のポリカーボネートフィルム、液晶層、第２のポリカーボネートフィルムの積層構造を有する。第１および第２のポリカーボネートフィルムは透明であり、透明電極および配向層をフィルム上に有する。液晶層は、第一成分として式（１）で表される化合物の群から選択された少なくとも１つの化合物を含有し、そして負の誘電率異方性を有する液晶組成物で充填される。【０１４３】
液晶組成物や液晶表示素子の特性を測定するときは、通常はガラス基板の素子を用いる。液晶調光素子では、プラスチックフィルムを基板として用いることもある。そこで、基板がポリカーボネートである素子を作成し、しきい値電圧、応答時間、フリッカ率のような特性を測定した。測定値をガラス基板の素子と比較した。その結果、二種類の測定値は、ほぼ同一であった。したがって、液晶組成物や液晶調光素子の特性を測定するときは、基板がガラスであっても、基板がポリカーボネートであるとみなすことができる。ここでは、しきい値電圧、応答時間、フリッカ率のような特性は、ガラス基板の素子で測定を記載した。
【産業上の利用可能性】
【０１４４】
本発明の調光用の液晶組成物を含有する液晶調光素子は、大きな電圧保持率、低いしきい値電圧、大きなコントラスト比、長い寿命のような特性を有するので、調光窓、スマートウィンドウなどに用いることができる。
【手続補正書】
【提出日】平成31年4月8日(2019.4.8)
【手続補正１】
【補正対象書類名】明細書
【補正対象項目名】００７４
【補正方法】変更
【補正の内容】
【００７４】
ａは、１、２、または３であり；ｂは、０または１であり；ａおよびｂの和は３以下である。好ましいａは下限温度を下げるために１であり、上限温度を上げるために２または３である。好ましいｂは下限温度を下げるために０であり、上限温度を上げるために１である。ｃは、１、２、または３である。好ましいｃは下限温度を下げるために１であり、上限温度を上げるために２または３である。
【国際調査報告】
2018074018.tif 000023
2018074018.tif 000024
2018074018.tif 000025
2018074018.tif 000026